(57)【特許請求の範囲】
【請求項１】
炭素、ケイ素およびホウ素を含む粉末を調製するための方法であって、このケイ素は炭化ケイ素ＳｉＣの形態であり、ホウ素が、炭化ホウ素Ｂ４Ｃの形態であり、次の工程：
−アルカン、アルケンおよびアルキンから選択される炭素系前駆体、シラン化合物であるケイ素系前駆体、および、ホウ素系前駆体ＢＸ３（Ｘがハロゲン原子である）を供給する工程、
−炭素系前駆体、ケイ素系前駆体およびホウ素系前駆体ＢＸ３（Ｘがハロゲン原子である）を、これらの３つの前駆体の混合物を得るために接触させる工程；
−得られた混合物をレーザー熱分解に供する工程、
を含み、ホウ素系前駆体ＢＸ３は、接触工程の前におよび／または接触工程と同時に、この前駆体の縮合温度よりも高い温度に加熱され、
これにより、炭素、ケイ素およびホウ素を含む粉末であって、ケイ素が炭化ケイ素ＳｉＣの形態であり、ホウ素が炭化ホウ素Ｂ４Ｃの形態である粉末が得られる方法。
【請求項２】
前記ホウ素系前駆体が三塩化ホウ素ＢＣｌ３である、請求項１に記載の調製方法。
【請求項３】
前記炭素系前駆体がアセチレンである、請求項１または２に記載の方法。
【請求項４】
前記ケイ素系前駆体がＳｉＨ４である、請求項１から３のいずれか一項に記載の方法。
【請求項５】
前記ホウ素系前駆体が三塩化ホウ素であり、前記炭素系前駆体がアセチレンであり、前記ケイ素系前駆体がＳｉＨ４である、請求項１から４のいずれか一項に記載の方法。
【請求項６】
前記ホウ素系前駆体が三塩化ホウ素ＢＣｌ３である場合、この前駆体が、接触工程の前および／または接触工程と同時に、４０〜５０℃の範囲の温度に加熱される、請求項１から５のいずれか一項に記載の方法。
【請求項７】
前記接触工程が、前記炭素系前駆体、前記ケイ素系前駆体および前記ホウ素系前駆体が別々に注入されるチャンバー中にて行われる、請求項１から６のいずれか一項に記載の方法。
【請求項８】
前記レーザー熱分解工程に使用されるレーザーがガスレーザーである、請求項１から７のいずれか一項に記載の方法。
【請求項９】
前記ガスレーザーが二酸化炭素レーザーである、請求項８に記載の方法。
【請求項１０】
前記粉末が、該粉末に存在する元素の総重量に対して１〜３０重量％の範囲のホウ素含有量を有する、請求項１から９のいずれか一項に記載の方法。
【請求項１１】
前記粉末がナノメートル粒子の形態である、請求項１から１０のいずれか一項に記載の方法。
【請求項１２】
前記粉末が、Ｂ４ＣおよびＳｉＣ相で形成されたナノメートル粒子で構成される、請求項１から１１のいずれか一項に記載の方法。
【発明の詳細な説明】
【技術分野】
【０００１】
本発明は、炭素、ケイ素およびホウ素を含む粉末を調製するための方法に関し、このケイ素は、炭化ケイ素形態であり、ホウ素は炭化ホウ素および／またはホウ素単独の形態である。
この粉末、例えば少なくとも５重量％のホウ素を含む粉末は、特にホウ素を含むので、容易に焼結され、従ってこの粉末から圧密化される部品の設計に役立つ。
故に、本発明の方法を用いて得られた粉末は、焼結によって得られた部品の設計に有用であり得る。
本発明の方法を用いて得られた粉末はまた、特にそれらが５重量％を超えるホウ素含有量を有する場合には自己修復マトリックスの設計に使用できる。このマトリックスの自己修復相は、酸素との接触面が可能な限り大きくなければならない。表面／体積比の理由から、それにより酸素に対する反応性が増大され、炭化ホウ素は低温およびより速い速度論にてＢ２Ｏ３形態に酸化する。
【背景技術】
【０００２】
これまで、炭素、ケイ素およびホウ素を含有する粉末は、以下の３つのタイプの技術を用いて製造されてきた：
−機械的合金化技術；
−溶液経路を用いる技術；
−熱経路を用いる技術。
機械的合金化技術は、クラッシャーまたはボールミルタイプのデバイスにおいて、炭化ケイ素相および炭化ホウ素相を有する均質混合粉末を得るために十分な時間（多くの場合数時間）、炭化ケイ素（ＳｉＣ）および炭化ホウ素（Ｂ４Ｃ）のサブミクロンサイズの粉末を機械的に粉砕することからなる。しかし、この技術を用いてナノメートルサイズの粉末を得ることは報告されていない。さらに、粉末の機械的ミル加工は、得られた粉末がミル加工装置を起源とする元素によって汚染される場合がある。結果として、このプロセスから誘導された粉末は、高純度の粉末を必要とする用途には使用できない。
【０００３】
溶液技術によれば、炭素、ケイ素およびホウ素を含む粉末は、ケイ素系前駆体、炭素系前駆体およびホウ素系前駆体を用いるゾル−ゲルプロセスを介して合成される。そのことは特に、それぞれ下記を含む、Ｚｈｉ−ｍｉｎ  ｅｔ  ａｌ．（Ｔｒａｎｓ．Ｎｏｎｆｅｒｒｏｕｓ  Ｍｅｔ．Ｓｏｃ．Ｃｈｉｎａ，１６（２００６），４７０−４７３）に記載されるプロセスの場合にもあてはまる：
−テトラエトキシシラン、エタノール、スクロースおよび水を混合する工程；
−得られた混合物にトリブチルボレートを添加する工程であって、そのｐＨは、均質化されるまで３〜４の値に維持される、工程；
−６０℃のオーブン中で乾燥させ、ゲルを得る工程；
−形成されたシリカの炭熱還元工程。
【０００４】
熱経路を介した技術によれば、炭素、ケイ素およびホウ素を含む粉末は、異なる熱源、例えばレーザー（この場合、レーザー熱分解という用語が使用される）またはプラズマを用いてガス状前駆体から調製できる。
例えば、非特許文献１では、レーザー熱分解を用いて、炭素、ケイ素およびホウ素を含む粉末が、前駆体：ＳｉＨ４−Ｃ２Ｈ４−Ｂ２Ｈ６の混合物から、ホウ素含有量が４重量％を超えずに合成された。この合成モードは、とりわけ、ジボランＢ２Ｈ６を用いるという欠点を有し、これは高コストの不安定なガスであり、この理由から、上述の含有量より高いホウ素含有量を有する粉末を製造するために使用するのは難しい。
【０００５】
非特許文献２では、炭素、ケイ素およびホウ素を含む粉末が、固体のケイ素、三塩化ホウ素ＢＣｌ３およびメタンＣＨ４を含む混合物から熱プラズマの使用を通して合成された。この合成モードを用いて得られた粉末は、４重量％未満のホウ素を含み、最終的に炭化ホウ素相（Ｂ４Ｃ）は得られず、窒化ホウ素が得られる。窒化ホウ素の形成は、次の反応による、一時的に形成された炭化ホウ素上でのプラズマから誘導された窒素Ｎ２の反応によって生じる：
（１／２）Ｂ４Ｃ＋Ｎ２→２ＢＮ＋（１／２）Ｃ
さらに、この方法を用いて得られた粉末はサブミクロンサイズを有する。
【０００６】
他の著者は、炭素、ケイ素およびホウ素を含む粉末を熱プラズマを用いて、特に高周波プラズマトーチ、例えばＳａｉｋｉ  ｅｔ  ａｌ（特許文献１）を用いて、ＳｉＣｌ４、ＣＨ４およびＢＣｌ３の混合物のような試薬の混合物から出発して合成しようと尽力しているが、炭化ホウ素粒子のホウ素分布が劣ったサブミクロン粉末が得られ、ホウ素含有量は５重量％を超えない。
【先行技術文献】
【特許文献】
【０００７】
【特許文献１】米国特許第４，８４７，０６０号
【非特許文献】
【０００８】
【非特許文献１】Ｖａｓｓｅｎ  ｅｔ  ａｌ．（Ｊｏｕｒｎａｌ  ｏｆ  Ｍａｔｅｒｉａｌｓ  Ｓｃｉｅｎｃｅ  ３１（１９９６）３６２３−３６３７）
【非特許文献２】Ｇｕｏ  ｅｔ  ａｌ．（Ｊｏｕｒｎａｌ  ｏｆ  Ｍａｔｅｒｉａｌｓ  Ｓｃｉｅｎｃｅ，３２（１９９７），５２５７−５２６９）
【発明の概要】
【発明が解決しようとする課題】
【０００９】
先行技術の方法の欠点に基づいて、本明細書の著者は、炭化ケイ素および炭化ホウ素および／またはホウ素単独の形態にて、炭素、ケイ素およびホウ素を含む粉末を調製するための方法を提案することを目的として設定した。この方法は、実施が簡便で、低コストであり、工程および試薬の妥当な組み合わせにより、次の特徴を満たすことができる粉末を得ることができる：
−ナノメートルサイズの粉末の構成粒子；
−狭いサイズ分布；
−高い場合があるホウ素含有量（例えば、可能性として、粉末に存在する他の元素の総重量に対して３０重量％に達する）；
−炭化ケイ素および炭化ホウ素相の良好な分散；
−特に比Ｓｉ／Ｂ、Ｓｉ／ＣおよびＢ／Ｃに関する粉末の制御された組成。
【課題を解決するための手段】
【００１０】
そのため、本発明は、炭素、ケイ素およびホウ素を含む粉末を調製するための方法に関し、このケイ素は炭化ケイ素の形態であり、ホウ素は、炭化ホウ素および／またはホウ素単独の形態であり、次の工程：
−炭素系前駆体、ケイ素系前駆体およびホウ素系前駆体ＢＸ３（Ｘがハロゲン原子である）を、これらの３つの前駆体の混合物を得るために接触させる工程；
−得れた混合物をレーザー熱分解に供する工程、
を含み、ホウ素系前駆体ＢＸ３は、接触工程の前におよび／または接触工程と同時に、その縮合温度よりも高い温度に加熱される。
【００１１】
この新しく実施された方法は、次の利点をもたらす：
−合成された粉末中に、方法に使用されたホウ素系前駆体の量の程度までホウ素を組み込み、得られた粉末において高いホウ素含有量が、所望により得られる；
−ナノメートルの平均粒径を有し、狭いサイズ分布を有する粉末が得られる。
【００１２】
故に、上述したように、本発明は、ホウ素系前駆体ＢＸ３（Ｘはハロゲン原子である）を、接触工程の前および／または接触工程中に、その縮合温度より高い温度、例えば４０〜６０℃の範囲の温度まで加熱する工程を含む。このような様式で進められることによって、前駆体の縮合は、それが熱分解に供される前に防止され、それによってこうした縮合により粉末に組み込むことができない量の前駆体が得られるのを妨ぐことができる。この工程によって、この方法を実施するために使用される前駆体由来のホウ素全体が、粉末の構成要素部分となる。そのため、使用されるホウ素前駆体量を調節することによって、粉末に組み込まれるホウ素の量を直接予測可能であり、それによってホウ素含有量を制御できる。この加熱工程は、ホウ素系前駆体の縮合を排除するので、方法を実施するために使用される装置の損傷、例えばホウ素系前駆体の縮合から生じる生成物による注入ノズルの目詰まりによる損傷も防止される。
【００１３】
加熱工程は、接触工程の前、例えばホウ素系前駆体と他の前駆体（すなわち、ケイ素系前駆体および炭素系前駆体）と接触する前に行われることができ、この加熱工程は、可能性としてホウ素系前駆体を含むエンクロージャ中で行われ（このエンクロージャは可能性として、例えば少なくとも０．４ｂａｒの出口圧力を有する容器である）、および／または他の前駆体と接触するチャンバーにこの前駆体を運ぶことを目的とした前駆体の注入ダクト中で行われる。
加熱工程は、ＢＸ３の縮合の回避に加えて、ＢＸ３の流速を増大させ、特に多量の粉末を得るのに十分な流速（例えば１００ｇ／ｈの速度）に近づけることができる。
加熱工程はまた、接触工程中に行われてもよく、この場合加熱工程は、この工程中に接触するすべての前駆体が関与する。
【００１４】
本発明の意味において、熱分解工程の前にホウ素系前駆体の縮合が生じないように、加熱工程を接触工程の前および接触工程中の両方において行うことができることも、排除されない。
ホウ素系前駆体は、三塩化ホウ素ＢＣｌ３であってもよい。
ホウ素系前駆体が三塩化ホウ素ＢＣｌ３である場合、それは接触工程の前、および／または接触工程と同時に４０〜５０℃の範囲の温度に加熱されてもよい。
【００１５】
上述したように、本発明の方法は、レーザー熱分解の前に、ホウ素系前駆体ＢＸ３（Ｘはハロゲン原子である）、炭素系前駆体およびケイ素系前駆体を接触させる接触工程を含む。好ましくはホウ素系前駆体は三塩化ホウ素である。
炭素系前駆体は、メタンのようなアルカン、エチレンのようなアルケン、およびアセチレンのようなアルキンから選択される化合物であってもよい。
好ましくは、炭素系前駆体は、ガス状アルキン、例えばアセチレンＣ２Ｈ２であってもよく、これは、メタンＣＨ４およびエチレンＣ２Ｈ４より迅速に低温で分解するので、特に熱分解工程中に極めて高い反応性を有する。
【００１６】
ケイ素系前駆体は、好ましくはシラン化合物、例えばＳｉＨ４である。
好ましくは、ホウ素系前駆体はＢＣｌ３であり、炭素系前駆体はアセチレンＣ２Ｈ２であり、ケイ素系前駆体はＳｉＨ４であり、前駆体のこの混合物は、コストの観点から有利であり、さらに特にサイズおよび組成の観点にて均質粉末を得る目的で、本発明の方法に特に非常に適した熱動力学的特性を有する。
【００１７】
炭素系前駆体、ケイ素系前駆体およびホウ素系前駆体は、通常通り、混合チャンバー中で接触され、ホウ素系前駆体の縮合温度を超える温度に加熱できる。炭素系前駆体、ケイ素系前駆体およびホウ素系前駆体の注入は、チャンバー中で別々に行われるのが有利であり、その結果チャンバー内部で接触する前に前駆体間の接触はない。これはまた、前駆体が混合チャンバー中に置かれる前に、前駆体間の化学反応を回避できる。この目的のために、混合チャンバーは、３つの分離注入オリフィスを備えることができる。好ましくは前駆体のチャンバー中への注入は、垂直に行われ、それは換言すれば、前駆体は垂直チャンバーにおいてその上方部分にて注入され、次いでそれらが注入された後はチャンバーの下方部分にて重力の作用の下で濃縮されることを意味する。
前駆体は、所望の粉末の特徴（特にホウ素含有量、炭素含有量およびケイ素含有量の観点において）に関連した所定速度にて注入される。
【００１８】
次いで、得られた混合物は、レーザー熱分解工程に供される。
レーザー熱分解は、ガス状態の前駆体（本明細書の場合では、炭素系前駆体、ホウ素系前駆体およびケイ素系前駆体）と、レーザー、一般にＣＯ２レーザーとの相互作用に基づき、この相互作用は、レーザーの発光スペクトルと前駆体の吸収スペクトルとの間の共鳴として解釈される。吸収は、前駆体分子の振動レベルの励起に対応し、レーザー放射エネルギーを吸収する。励起された前駆体分子のエネルギーは、分子から分子に伝搬され、それらの解離を生じ、それによって過飽和蒸気を形成し、そこで粉末の構成粒子の核形成および成長が生じる。次いで「白熱」炎と呼ばれる炎が認められる場合がある。形成された粒子は、炎から離れる際に徐冷作用を受け、その作用により粒子の成長が停止する。
【００１９】
実用的な観点から、上述の混合工程中に得られた混合物は、通常通り、レーザー熱分解チャンバー中に注入ノズルを介して注入され、そのチャンバー中でレーザービームが放出される。熱分解チャンバー中の圧力は、１００ｍｂａｒ〜９００ｍｂａｒの範囲であってもよい。
使用されるレーザーは、ガスレーザー、特に赤外線にて放出可能な二酸化炭素レーザー（それらの主要波長帯は９．４〜１０．６μｍである）であってもよい。このレーザーの出力は、２００００Ｗ程度に高くなってもよく、例えば２００〜７００Ｗの範囲であってもよい。
【００２０】
混合物の各画分（すなわちレーザービームが通過する混合物の画分）は、短い滞留時間、例えば１〜１０ｍｓにて、可能性として１０００℃〜２５００℃を超える範囲の温度に供される。
この方法は、炭素、ケイ素およびホウ素を含むナノメートル粉末を導き、このケイ素は炭化ケイ素の形態であり、ホウ素は炭化ホウ素および／または遊離ホウ素の形態であり、炭化物の形態で存在するものに加えて炭素は、可能性としてまた遊離炭素の形態である。得られた粉末は、狭いサイズ分布を有し、粉末中に存在する他の元素の総重量に対して１〜３０重量％の範囲のホウ素含有量を有していてもよい。
【００２１】
得られた粉末は、有利なことには、ナノメートル粒子からなり、それら自体は、炭化ホウ素Ｂ４Ｃおよび炭化ケイ素ＳｉＣ相からなるのが有利である。
この方法を用いて得られた粉末は、次いでコレクターデバイス中で回収できる。
これらの粉末は、粉末のナノメートル性質に起因する有利な機械的特性を有する焼結部分を形成するために、または自己修復マトリックスを製造するために使用できる。
【００２２】
本発明の方法は、それぞれ次を含むデバイス中にて実施できる：
−注入チャンバーであって、その中に前駆体が注入され、このチャンバーは、加熱された混合チャンバー、チャンバーの上方部分に連結された注入ロッド、チャンバーの側部に連結された、異なる前駆体の別個の注入を可能にする２つの注入ロッド、熱分解チャンバーへの注入を可能にする注入ノズルで構成できる、チャンバー；
−熱分解チャンバーであって、このチャンバー中で前駆体混合物と相互作用し上述の粉末を形成するレーザービームが放出される、チャンバー。
ここで本発明は、例示のために与えられ、非限定である次の実施例を参照して記載される。
【図面の簡単な説明】
【００２３】
【図１】本発明の方法を実施可能にできる反応器の概略図である。
【図２】以下に記載される実施例に従って得られた粉末のＸ線回折図（Ｘ軸は、角度２θを表し、Ｙ軸は強度Ｉ（任意単位ａ．ｕ．）を表す）である。
【発明を実施するための形態】
【００２４】
（実施例）
本実施例は、次の要素を含む図１に例示される反応器１にて行われるレーザー熱分解による、炭化ケイ素相および炭化ホウ素相両方を含む粉末の調製を例示する：
−前駆体が注入され、次いでレーザー熱分解に供される前に混合される注入チャンバーであって、このチャンバーは、加熱された混合チャンバー５、チャンバーの上方部分に連結された注入ロッド７、チャンバーの側部に連結された２つの注入ロッド９、熱分解チャンバーへの混合物の注入を可能にする注入ノズル１３；注入ノズルの周りに配置された閉じ込め送管１５で構成される、チャンバー；
−レーザービーム１９がレーザー放出デバイス２１から放出される熱分解チャンバー１７であって、ここで前駆体の混合物と相互作用し、上述の粉末を形成する、チャンバー。
【００２５】
閉じ込め送管は、まず、製造された粉末を層流内に含有させることができ、第２に、反応チャンバーの金属壁との接触を防止し、それによって可能性としての汚染を回避する。
操作プロトコルは次の通りである。
混合チャンバーへの注入は以下の前駆体：
−ケイ素系前駆体：ＳｉＨ４；
−炭素系前駆体：アセチレンＣ２Ｈ２；
−ホウ素系前駆体：ＢＣｌ３
について、次のそれぞれの流速：３．６、１．８および０．１４Ｌ／分で行われ、この流速は質量流量調節器によって制御される、
これらの前駆体は、４５℃の温度に加熱されたチャンバーにて混合される。
【００２６】
この実施例において、三塩化ホウ素ＢＣｌ３は、注入ロッド７を介してチャンバーに注入される一方で、アセチレンおよびＳｉＨ４は、注入ロッド９および１１を介してチャンバーに注入される。
ホウ素系前駆体ＢＣｌ３は、注入ロッドを通過する前および通過中の両方において、反応器に注入される前に４５℃に予め加熱される。
ホウ素系前駆体ＢＣｌ３は、それが含有される容器から誘導され、この容器は少なくとも０．４ｂａｒの出口圧力を有し、この容器は４５℃に加熱され、撹拌されてその中の熱の拡散を加速させ、こうしてホウ素系前駆体ＢＣｌ３を移動させる。
【００２７】
混合チャンバー中に得られた前駆体混合物は、次いで注入ノゾルを介して熱分解チャンバーに、７．２Ｌ／分の流速で注入され、そこで５０００Ｗの操作出力にて滞留時間２．８ｍｓで使用される赤外（ＩＲ）レーザービーム、より精密にはＣＯ２レーザーに供される。
熱分解チャンバーを離れる際の粉末の製造速度は、３９１ｇ／Ｌのオーダーである。
得られた粉末は以下の技術を用いて分析された：
−Ｘ線回折。その回折図を図２に示す；
−透過顕微鏡の下での粉末サンプルの観察。
【００２８】
上記で定義されたプロトコルに従って得られたサンプルのＸ線回折図において、以下の相の存在が認められた：
−その存在が図２において矢印によって示される炭化ケイ素相β−ＳｉＣ；
−その存在が２つの別個の矢印によって示され、非晶性炭化ホウ素相が少数である結晶性炭化ホウ素相および非晶性炭化ホウ素相。
回折図における回折ピークの幅は、これらの粉末を形成する結晶子のナノメートル性質を示す。
【００２９】
得られた粉末はまた、その中に存在する各化学元素の重量％を決定するために元素化学分析の対象とした。
元素化学分析で得られた値は次の通りである：
ホウ素：２７重量％
ケイ素：３６重量％；
炭素：２８重量％；
酸素：８重量％
測定エラーは、可能性として元素に応じて２〜３重量％のオーダーである。
２つの方法を用いて、粉末の構成粒子の平均サイズ（すなわちその平均直径）の測定を行った：
−粉末の透過電子顕微鏡によるものであって、これにより２５ｎｍの平均粒径を、この値付近を中心とする狭いサイズ分布と共に決定できた；
−ＢＥＴ方法を用いる比表面積の測定、およびヘリウム比重を用いる密度測定によるものであって、これにより２２ｎｍの平均粒径を決定できた。
ＢＥＴ方法を用いて、ＢＥＴ比表面積も１０２ｍ２／ｇと決定された。
【図１】
0005645925.tif 000002
【図２】
0005645925.tif 000003